(57)【要約】  本発明の一態様は、歯科用ガラス粉末において、亜鉛、ケイ素、フッ素及び銀を含み、アルミニウムを実質的に含まない。【特許請求の範囲】
【請求項１】
亜鉛、ケイ素、フッ素及び銀を含み、
アルミニウムを実質的に含まないことを特徴とする歯科用ガラス粉末。
【請求項２】
請求項１に記載の歯科用ガラス粉末を含む第一の成分と、
ポリカルボン酸系重合体及び水を含む第二の成分を有することを特徴とする歯科用セメント。
【発明の詳細な説明】
【技術分野】
【０００１】
本発明は、歯科用ガラス粉末及び歯科用セメントに関する。
【背景技術】
【０００２】
歯科用ガラス粉末としては、アルミノシリケートガラス粉末がよく用いられている。【０００３】
アルミノシリケートガラス粉末は、主成分として、Ａｌ（ＩＩＩ）及びＳｉ（ＩＶ）の酸化物を含むガラス粉末である。アルミノシリケートガラス粉末の中でも、フルオロアルミノシリケートガラス粉末は、フッ素による歯質強化効果や、齲蝕予防効果が期待されていることから、歯科用の材料に広く用いられている（例えば、特許文献１、２参照）。【０００４】
フルオロアルミノシリケートガラス粉末の用途としては、歯科用セメント（グラスアイオノマーセメント）が知られている。【０００５】
グラスアイオノマーセメントは、一般に、フルオロアルミノシリケートガラス粉末と、ポリカルボン酸系重合体及び水を含む液体から構成され、フルオロアルミノシリケートガラス粉末と、ポリカルボン酸系重合体の酸塩基反応により、フルオロアルミノシリケートガラス粉末から溶出したＡｌ３＋と、ポリカルボン酸系重合体の共役塩基がイオン架橋し、硬化する。
【先行技術文献】
【特許文献】
【０００６】
【特許文献１】特開昭６２−６７００８号公報
【特許文献２】特開昭６３−２０１０３８号公報
【発明の概要】
【発明が解決しようとする課題】
【０００７】
しかしながら、歯科用セメントの歯質脱灰抑制効果及び抗菌性を向上させることが望まれている。【０００８】
そこで、本発明の一態様は、歯科用セメントの歯質脱灰抑制効果及び抗菌性を向上させることが可能な歯科用ガラス粉末を提供することを目的とする。
【課題を解決するための手段】
【０００９】
本発明の一態様は、歯科用ガラス粉末において、亜鉛、ケイ素、フッ素及び銀を含み、アルミニウムを実質的に含まない。
【発明の効果】
【００１０】
本発明の一態様によれば、歯科用セメントの歯質脱灰抑制効果及び抗菌性を向上させることが可能な歯科用ガラス粉末を提供することができる。
【発明を実施するための形態】
【００１１】
次に、本発明を実施するための形態を説明する。
【００１２】
＜歯科用ガラス粉末＞
本実施形態の歯科用ガラス粉末は、亜鉛、ケイ素、フッ素及び銀を含み、アルミニウムを実質的に含まない。これにより、歯科用セメントの歯質脱灰抑制効果及び抗菌性を向上させることができる。
【００１３】
本願明細書及び特許請求の範囲において、アルミニウムを実質的に含まないとは、アルミニウムの含有量が、酸化アルミニウム（Ａｌ２Ｏ３）に換算した量で１質量％以下であることを意味する。
【００１４】
これは、歯科用ガラス粉末の原料組成物にアルミニウム化合物を配合しない場合でも、歯科用ガラス粉末の製造工程において、不純物として、アルミニウム化合物が混入する場合や、歯科用ガラス粉末の組成を評価する蛍光Ｘ線分析装置の検出誤差等を考慮したものである。歯科用ガラス粉末の原料組成物にアルミニウム化合物を配合しなければ、歯科用ガラス粉末中のアルミニウムの含有量は、酸化アルミニウム（Ａｌ２Ｏ３）に換算した量で、通常、１質量％を超えることはない。
【００１５】
歯科用ガラス粉末中のアルミニウムの含有量は、酸化アルミニウム（Ａｌ２Ｏ３）に換算した量で、０〜０．５質量％であることが好ましく、０〜０．３質量％であることがさらに好ましい。
【００１６】
歯科用ガラス粉末中の亜鉛の含有量は、酸化亜鉛（ＺｎＯ）に換算した量で、１０〜６０質量％であることが好ましく、１５〜５８質量％であることがより好ましく、２０〜５５質量％であることがさらに好ましい。歯科用ガラス粉末中の亜鉛の含有量が、酸化亜鉛（ＺｎＯ）に換算した量で、１０質量％以上であることにより、歯科用セメントの歯質脱灰抑制効果を向上させることができ、６０質量％以下であることにより、歯科用ガラス粉末の透明性を向上させることができる。
【００１７】
歯科用ガラス粉末中のケイ素の含有量は、酸化ケイ素（ＳｉＯ２）に換算した量で、１５〜５０質量％であることが好ましく、２０〜４０質量％であることがさらに好ましい。ここで、ケイ素は、ガラス中で網目を形成する役割を果たす。歯科用ガラス粉末中のケイ素の含有量が、酸化ケイ素（ＳｉＯ２）に換算した量で、１５質量％以上であることにより、歯科用ガラス粉末の透明性を向上させることができ、５０質量％以下であることにより、歯科用セメントの硬化性を向上させることができる。
【００１８】
歯科用ガラス粉末中のフッ素（Ｆ）の含有量は、１〜３０質量％であることが好ましく、２〜２０質量％であることがより好ましく、３〜１０質量％であることがさらに好ましい。歯科用ガラス粉末中のフッ素（Ｆ）の含有量が１質量％以上であることにより、歯質の強化を期待することができ、３０質量％以下であることにより、歯科用セメントの硬化性を向上させることができる。
【００１９】
歯科用ガラス粉末中の銀の含有量は、酸化銀（Ａｇ２Ｏ）に換算した量で、１〜１５質量％であることが好ましく、２〜１４質量％であることがより好ましく、３〜１２質量％であることがさらに好ましい。歯科用ガラス粉末中の銀の含有量が、酸化銀（Ａｇ２Ｏ）に換算した量で、１質量％以上であることにより、歯科用ガラス粉末の抗菌性を向上させることができ、１５質量％以下であることにより、歯科用ガラス粉末の透明性を向上させることができる。
【００２０】
歯科用ガラス粉末は、カルシウム、リン、ストロンチウム、ランタン、ナトリウム、カリウム等をさらに含んでいてもよい。
【００２１】
歯科用ガラス粉末中のカルシウムの含有量は、酸化カルシウム（ＣａＯ）に換算した量で０〜３０質量％であることが好ましく、５〜２０質量％であることがさらに好ましい。歯科用ガラス粉末がカルシウムを含有することにより、歯科用セメントの操作性を向上させることができる。
【００２２】
歯科用ガラス粉末中のリンの含有量は、酸化リン（Ｖ）（Ｐ２Ｏ５）に換算した量で０〜１０質量％であることが好ましく、０〜５質量％であることがさらに好ましい。歯科用ガラス粉末がリンを含有することにより、歯科用セメントの操作性を向上させることができる。
【００２３】
歯科用ガラス粉末中のストロンチウムの含有量は、酸化ストロンチウム（ＳｒＯ）に換算した量で０〜４０質量％であることが好ましく、１０〜３０質量％であることがさらに好ましい。歯科用ガラス粉末がストロンチウムを含有することにより、歯科用セメントの硬化物のＸ線造影性を向上させることができる。
【００２４】
歯科用ガラス粉末中のランタンの含有量は、酸化ランタン（Ｌａ２Ｏ３）に換算した量で０〜５０質量％であることが好ましく、１０〜４０質量％であることがさらに好ましい。歯科用ガラス粉末がランタンを含有することにより、歯科用セメントの硬化物の耐酸性を向上させることができる。
【００２５】
歯科用ガラス粉末中のナトリウムの含有量は、酸化ナトリウム（Ｎａ２Ｏ）に換算した量で０〜１５質量％であることが好ましく、１〜１０質量％であることがさらに好ましい。歯科用ガラス粉末がナトリウムを含有することにより、歯科用ガラス粉末の透明性を向上させることができる。
【００２６】
歯科用ガラス粉末中のカリウムの含有量は、酸化カリウム（Ｋ２Ｏ）に換算した量で０〜１０質量％であることが好ましく、１〜５質量％であることがさらに好ましい。歯科用ガラス粉末がカリウムを含有することにより、歯科用ガラス粉末の透明性を向上させることができる。
【００２７】
本実施形態の歯科用ガラス粉末は、歯科用セメント等に適用することができる。
【００２８】
＜歯科用ガラス粉末の製造方法＞
本実施形態の歯科用ガラス粉末は、亜鉛化合物、ケイ素化合物、フッ素化合物及び銀化合物を含み、アルミニウム化合物を含まない原料組成物を溶融させた後、粉砕することにより製造することができる。
【００２９】
亜鉛化合物としては、特に限定されないが、酸化亜鉛、フッ化亜鉛等が挙げられ、二種以上併用してもよい。
【００３０】
ケイ素化合物としては、特に限定されないが、無水ケイ酸等が挙げられ、二種以上併用してもよい。
【００３１】
フッ素化合物としては、特に限定されないが、フッ化カルシウム、フッ化ストロンチウム、フッ化ナトリウム等が挙げられ、二種以上併用してもよい。
【００３２】
銀化合物としては、特に限定されないが、酸化銀、塩化銀、硝酸銀、硫酸銀、フッ化銀、臭化銀、ヨウ化銀等が挙げられ、二種以上併用してもよい。
【００３３】
原料組成物は、カルシウム化合物、リン化合物、ストロンチウム化合物、ランタン化合物、ナトリウム化合物、カリウム化合物等をさらに含んでいてもよい。
【００３４】
カルシウム化合物としては、特に限定されないが、フッ化カルシウム、リン酸カルシウム、炭酸カルシウム、水酸化カルシウム等が挙げられ、二種以上併用してもよい。
【００３５】
リン化合物としては、特に限定されないが、リン酸カルシウム、リン酸ストロンチウム、リン酸二水素ナトリウム等が挙げられ、二種以上併用してもよい。
【００３６】
ストロンチウム化合物としては、特に限定されないが、フッ化ストロンチウム、水酸化ストロンチウム、炭酸ストロンチウム、酸化ストロンチウム、リン酸ストロンチウム等が挙げられ、二種以上併用してもよい。
【００３７】
ランタン化合物としては、特に限定されないが、フッ化ランタン、酸化ランタン等が挙げられ、二種以上併用してもよい。
【００３８】
ナトリウム化合物としては、特に限定されないが、リン酸二水素ナトリウム、炭酸ナトリウム、フッ化ナトリウム等が挙げられ、二種以上併用してもよい。
【００３９】
カリウム化合物としては、特に限定されないが、フッ化カリウム、炭酸カリウム、炭酸水素カリウム、リン酸水素二カリウム等が挙げられ、二種以上併用してもよい。
【００４０】
なお、原料組成物における各化合物は、歯科用ガラス粉末のアルミニウム以外の組成に対応するように配合すればよい。
【００４１】
本実施形態の歯科用ガラス粉末の数平均粒子径は、０．０２〜３０μｍであることが好ましく、０．０２〜２０μｍであることがさらに好ましい。歯科用ガラス粉末の数平均粒子径が０．０２μｍ以上であることにより、歯科用セメントの操作性を向上させることができ、３０μｍ以下であることにより、歯科用セメントの硬化物の耐摩耗性を向上させることができる。
【００４２】
＜歯科用セメント＞
本実施形態の歯科用セメントは、本実施形態の歯科用ガラス粉末を含む第一の成分と、ポリカルボン酸系重合体及び水を含む第二の成分を有する。このため、第一の成分と第二の成分を混合すると、歯科用ガラス粉末とポリカルボン酸系重合体の酸塩基反応により、歯科用ガラス粉末から溶出したＺｎ２＋と、ポリカルボン酸系重合体の共役塩基がイオン架橋し、硬化する。
【００４３】
ポリカルボン酸系重合体としては、特に限定されないが、α，β−不飽和カルボン酸の単独重合体あるいは共重合体が挙げられる。
【００４４】
α，β−不飽和カルボン酸としては、例えば、アクリル酸、メタクリル酸、２−クロロアクリル酸、３−クロロアクリル酸、アコニット酸、メサコン酸、マレイン酸、イタコン酸、フマル酸、グルタコン酸、シトラコン酸等が挙げられる。
【００４５】
また、ポリカルボン酸系重合体は、α，β−不飽和カルボン酸と、α，β−不飽和カルボン酸と共重合することが可能な成分との共重合体であってもよい。
【００４６】
α，β−不飽和カルボン酸と共重合することが可能な成分としては、例えば、アクリルアミド、アクリロニトリル、メタクリル酸エステル、アクリル酸塩類、塩化ビニル、塩化アリル、酢酸ビニル等が挙げられる。
【００４７】
この場合、ポリカルボン酸系重合体を構成するモノマーに対するα，β−不飽和カルボン酸の割合は、５０質量％以上であることが好ましい。
【００４８】
ポリカルボン酸系重合体は、アクリル酸またはイタコン酸の単独重合体または共重合体であることが特に好ましい。
【００４９】
ここで、第一の成分は、粉末成分及び液体成分のいずれであってもよい。また、第二の成分は、液体成分である。
【００５０】
なお、液体成分は、液状及びペースト状のいずれであってもよい。
【００５１】
歯科用セメントは、第一の成分と、第二の成分を混合した後、練和して、歯科用セメントの練和物を調製することにより使用する。
【００５２】
なお、ポリカルボン酸系重合体は、少なくとも一部が粉末であってもよい。
【００５３】
歯科用セメントの練和物を調製する際の、第二の成分に対する第一の成分の質量比は、１〜５であることが好ましい。第二の成分に対する第一の成分の質量比が１以上であることにより、歯科用セメントの硬化物の強度を向上させることができ、５以下であることにより、歯科用セメントの操作性を向上させることができる。
【実施例】
【００５４】
以下、本発明の実施例を説明するが、本発明は、実施例に限定されるものではない。【００５５】
＜実施例１〜７＞
酸化亜鉛（ＺｎＯ）、無水ケイ酸（ＳｉＯ２）、フッ化カルシウム（ＣａＦ２）、酸化銀（Ａｇ２Ｏ）、リン酸カルシウム（Ｃａ３（ＰＯ４）２）、フッ化ストロンチウム（ＳｒＦ２）、酸化リン（Ｐ２Ｏ５）、酸化ランタン（Ｌａ２Ｏ３）及びフッ化ナトリウム（ＮａＦ）を所定の比率で配合した後、乳鉢を用いて、充分に混合撹拌し、原料組成物を作製した。原料組成物を白金るつぼに入れ、電気炉内に設置した。電気炉を１３００℃まで昇温し、溶融させて十分均質化した後、水中に流し出し、塊状のガラスとした。得られた塊状のガラスを、アルミナ製のボールミルを用いて、２０時間粉砕した後、１２０メッシュの篩を通過させ、ガラス粉末を作製した。【００５６】
＜比較例１〜４＞
原料組成物を作製する際に、酸化アルミニウム（Ａｌ２Ｏ３）を加え、所定の比率で配合した以外は、実施例１〜７と同様にして、ガラス粉末を作製した。【００５７】
＜比較例５、６＞
原料組成物を作製する際に、酸化銀（Ａｇ２Ｏ）を加えず、所定の比率で配合した以外は、実施例１〜７と同様にして、ガラス粉末を作製した。【００５８】
次に、ガラス粉末の数平均粒子径及び組成を評価した。【００５９】
＜ガラス粉末の数平均粒子径＞
レーザー回折散乱式粒度分布計ＬＡ−９５０（堀場製作所社製）を用いて、ガラス粉末の粒度分布を測定したところ、実施例及び比較例の何れのガラス粉末も数平均粒子径が６〜９μｍであった。【００６０】
＜ガラス粉末の組成＞
蛍光Ｘ線分析装置ＺＳＸ  Ｐｒｉｍｕｓ  ＩＩ（リガク社製）を用いて、ガラス粉末を分析し、組成を求めた。【００６１】
表１に、ガラス粉末の組成［質量％］の評価結果を示す。【００６２】
なお、実施例１〜７、比較例５、６のガラス粉末は、原料組成物を作製する際に、アルミニウム化合物を加えていないが、０．３〜０．７質量％の酸化アルミニウム（Ａｌ２Ｏ３）が検出された。この原因は、塊状のガラスを粉砕する際に用いた、アルミナ製のボールやアルミナ製のポット由来のアルミナの混入、あるいは、蛍光Ｘ線分析装置の検出誤差であると考えられる。【００６３】
次に、セメントの歯質脱灰抑制効果及び抗菌性を評価した。【００６４】
＜セメントの練和物の調製＞
第一の成分としての、ガラス粉末と、第二の成分としての、ポリアクリル酸の５０質量％水溶液とを、第二の成分に対する第一の成分の質量比が２．３となるように混合した後、練和し、セメントの練和物を作製した。【００６５】
＜歯質脱灰抑制効果＞
牛歯象牙質を注水下、耐水研磨紙＃１２００で研磨し、平坦にした後、牛歯象牙質の研磨面に、直径が３ｍｍの穴が開いているポリテトラフルオロエチレン製のシールを貼り付けた。次に、シールが貼り付けられた牛歯象牙質の研磨面の穴の表面の半分にセメントの練和物を塗布した後、温度３７℃、相対湿度１００％ＲＨの恒温槽中に２４時間静置し、セメントの練和物を硬化させた。次に、硬化物が形成された牛歯象牙質を３７℃の脱灰液に２４時間浸漬した。このとき、シールが貼り付けられた牛歯象牙質の研磨面の穴の表面の半分の硬化物が形成されておらず、脱灰液が触れる面を試験面とした。【００６６】
ここで、脱灰液は、５０ｍＭ酢酸水溶液、１．５ｍＭ塩化カルシウム水溶液及び０．９ｍＭリン酸二水素カリウム水溶液の混合液であり、ｐＨが４．５である。【００６７】
次に、精密切断機を用いて、厚さが１ｍｍとなるように、硬化物が形成された牛歯象牙質を切断し、試験体を作製した。【００６８】
次に、Ｘ線検査装置を用いて、透過法により試験体を撮影し、画像処理ソフトを用いて、撮影画像を解析し、ミネラルロス量を求め、歯質脱灰抑制効果を評価した。【００６９】
なお、歯質脱灰抑制効果の判定基準は、以下の通りであり、ミネラルロス量が小さい程、歯質脱灰抑制効果が高くなる。【００７０】
良い：ミネラルロス量が２３００体積％・μｍ未満である場合
悪い：ミネラルロス量が２３００体積％・μｍ以上２８００体積％・μｍ未満である場合
非常に悪い：ミネラルロス量が２８００体積％・μｍ以上である場合
一方、セメントの練和物を塗布しなかった以外は、上記と同様にして、作製した試験体の歯質脱灰抑制効果を評価したところ、ミネラルロス量は、４２３１体積％・μｍ以上であった。【００７１】
＜抗菌性＞
直径１０ｍｍ、厚さ２ｍｍの型にセメントの練和物を充填した後、温度３７℃、相対湿度１００％ＲＨの環境下で１時間静置し、セメントの練和物を硬化させた。次に、硬化物を型から取り出した後、１０ｍＬのブレインハートインフュージョン（ＢＨＩ）培地中に２４時間浸漬した。次に、ＢＨＩ培地から硬化物を取り除いた後、ＯＤ６００値が０．０１となるようにストレプトコッカス・ミュータンス（Ｓ．ｍｕｔａｎｓ）を播種し、３７℃で２４時間培養した。次に、Ｓ．ｍｕｔａｎｓを培養したＢＨＩ培地のＯＤ６００値を測定し、抗菌性を評価した。【００７２】
ここで、ＯＤ６００値は、波長６００ｎｍの光学濃度を意味し、プレートリーダーＳｐｅｃｔｒａＭａｘ  Ｍ２（モレキュラーデバイスジャパン社製）を用いて、測定した。【００７３】
なお、抗菌性の判定基準は、以下の通りであり、ＯＤ６００値が小さい程、抗菌性が高くなる。【００７４】
良い：ＯＤ６００値が０．１０未満である場合
悪い：ＯＤ６００値が０．１０以上０．２０未満である場合
非常に悪い：ＯＤ６００値が０．２０以上である場合
表１に、セメントの歯質脱灰抑制効果及び抗菌性の評価結果を示す。【００７５】
【表１】
2019069564.tif 000002
表１から、実施例１〜７のガラス粉末を含むセメントは、歯質脱灰抑制効果及び抗菌性が高いことがわかる。【００７６】
これに対して、比較例１〜４のガラス粉末を含むセメントは、ガラス粉末中の酸化アルミニウム（Ａｌ２Ｏ３）の含有量が２１．３〜２５．４質量％であるため、歯質脱灰抑制効果が低い。【００７７】
また、比較例１、２、５、６のガラス粉末を含むセメントは、ガラス粉末が銀を含まないため、抗菌性が低い。【００７８】
本国際出願は、２０１７年１０月２日に出願された日本国特許出願２０１７−１９２５１８号に基づく優先権を主張するものであり、日本国特許出願２０１７−１９２５１８号の全内容を本国際出願に援用する。
【国際調査報告】
2019069564.tif 000003
2019069564.tif 000004